【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
表面と前記表面の少なくとも一部の上の多層コーティングとを有する基材を含む黒色のコーティングされた物品であって、前記多層コーティングが以下を順番に含み、：
酸素含有率が炭素含有率より高い耐熱金属オキシカーバイドの第１カラー層であって、前記第１カラー層の耐熱金属オキシカーバイドの酸素原子百分率が２０〜３５％、炭素原子百分率が１０〜２０％、耐熱金属原子百分率が５０〜７０％である、第１カラー層；
前記第１カラー層の上の第２カラー層であって、前記第２カラー層が、酸素含有率が炭素含有率より高い耐熱金属オキシカーバイドの層を含み、前記第２カラー層の酸素含有率が前記第１カラー層の酸素含有率より高く、前記第２カラー層の耐熱金属オキシカーバイドの酸素原子百分率が４０〜６５％、炭素原子百分率が１０％、耐熱金属原子百分率が２５〜５０％である、第２カラー層；及び
前記第２カラー層の上の耐熱金属酸化物最上層；
前記第１カラー層が暗灰色であり、前記第２カラー層が暗灰色であり、前記最上層が黄色であり、前記物品が黒色である物品。
【請求項２】
前記第１カラー層の耐熱金属が、ハフニウム、タンタル、ジルコニウム、チタン、又はジルコニウム−チタン合金である、請求項１に記載の物品。
【請求項３】
前記第１カラー層の耐熱金属がジルコニウムである、請求項１に記載の物品。
【請求項４】
前記第１カラー層の耐熱金属オキシカーバイドがジルコニウムオキシカーバイドである、請求項１に記載の物品。
【請求項５】
前記第１カラー層の耐熱金属オキシカーバイドの炭素原子百分率が１５％、酸素原子百分率が２５〜３０％である、請求項１〜４のいずれか一項に記載の物品。
【請求項６】
前記第２カラー層の耐熱金属が、ハフニウム、タンタル、ジルコニウム、チタン、又はジルコニウム−チタン合金である、請求項１〜５のいずれか一項に記載の物品。
【請求項７】
前記第２カラー層の耐熱金属がジルコニウムである、請求項１〜５のいずれか一項に記載の物品。
【請求項８】
前記第２カラー層の耐熱金属オキシカーバイドがジルコニウムオキシカーバイドである、請求項１〜５のいずれか一項に記載の物品。
【請求項９】
前記第２カラー層の耐熱金属オキシカーバイドの酸素原子百分率が５０〜６０％である、請求項１〜８のいずれか一項に記載の物品。
【請求項１０】
前記耐熱金属酸化物最上層が、酸化ハフニウム、酸化タンタル、酸化ジルコニウム、又は酸化チタンである、請求項１〜９のいずれか一項に記載の物品。
【請求項１１】
前記耐熱金属酸化物最上層が酸化ジルコニウムである、請求項１〜９のいずれか一項に記載の物品。
【請求項１２】
前記第１カラー層が前記第カラー２層より厚く、前記第１カラー層が前記最上層より厚い、請求項１〜１１のいずれか一項に記載の物品。
【請求項１３】
表面と前記表面の少なくとも一部の上の多層コーティングとを有する基材を含む暗色のコーティングされた物品であって、前記多層コーティングが以下を順番に含み、：
酸素含有率が炭素含有率より高い耐熱金属オキシカーバイドの第１カラー層であって、前記第１カラー層の耐熱金属オキシカーバイドの酸素原子百分率が２０〜３５％、炭素原子百分率が１０〜２０％、耐熱金属原子百分率が５０〜７０％である、第１カラー層；
前記第１カラー層の上の第２カラー層であって、前記第２カラー層が、酸素含有率が炭素含有率より高い耐熱金属オキシカーバイドの層を含み、前記第２カラーの酸素含有率が前記第１カラー層の酸素含有率より高く、前記第２カラー層の耐熱金属オキシカーバイドの酸素原子百分率が５０〜６０％、炭素原子百分率が１０％、耐熱金属原子百分率が２５〜５０％である、第２カラー層；及び
前記第２カラー層の上の耐熱金属酸化物最上層；
前記第１カラー層が暗灰色であり、前記第２カラー層が暗灰色であり、前記最上層が黄色であり、前記物品が黒色、暗い青銅色、又はブルーブラックである、物品。
【請求項１４】
前記第１カラー層の耐熱金属オキシカーバイドの炭素原子百分率が１５％、酸素原子百分率が２５〜３０％である、請求項１３に記載の物品。
【請求項１５】
前記第１カラー層が前記第２カラー層より厚く、前記第１カラー層が前記最上層より厚い、請求項１３又は１４に記載の物品。
【請求項１６】
表面と前記表面の少なくとも一部の上の多層コーティングとを有する基材を含む灰青色のコーティングされた物品であって、前記多層コーティングが以下を順番に含む、物品：
酸素含有率が炭素含有率より高い耐熱金属オキシカーバイドの第１カラー層であって、前記第１カラー層の耐熱金属オキシカーバイドの酸素原子百分率が２０〜３５％、炭素原子百分率が１０〜２０％、耐熱金属原子百分率が５０〜７０％である、第１カラー層；
前記第１カラー層の上の第２カラー層であって、前記第２カラー層が、酸素含有率が炭素含有率より高い耐熱金属オキシカーバイドの層を含み、前記第２カラー層の酸素含有率が前記第１カラー層の酸素含有率より高く、前記第２カラー層の耐熱金属オキシカーバイドの酸素原子百分率が５０〜６０％、炭素原子百分率が１０％、耐熱金属原子百分率が２５〜５０％である、第２カラー層。
【請求項１７】
前記第１カラー層の耐熱金属オキシカーバイドの炭素原子百分率が１５％、酸素原子百分率が２５〜３０％である、請求項１６に記載の物品。
【請求項１８】
表面と前記表面の少なくとも一部の上の多層コーティングとを有する基材を含む鮮やか
な青色のコーティングされた物品であって、前記多層コーティングが以下を順番に含む、物品：
酸素含有率が炭素含有率より高い耐熱金属オキシカーバイドの第１カラー層であって、前記第１カラー層の耐熱金属オキシカーバイドの酸素原子百分率が２０〜３５％、炭素原子百分率が１０〜２０％、耐熱金属原子百分率が５０〜７０％である、第１カラー層；
前記第１カラー層の上の第２カラー層であって、前記第２カラー層が、酸素含有率が炭素含有率より高い耐熱金属オキシカーバイドの層を含み、前記第２カラー層が多数の層を含み、前記第２カラー層の酸素含有率が前記第１カラー層の酸素含有率より高く、前記第２カラー層の耐熱金属オキシカーバイドの酸素原子百分率が５０〜６０％、炭素原子百分率が１０％、耐熱金属原子百分率が２５〜５０％である、第２カラー層；及び
耐熱金属酸化物最上層。
【請求項１９】
前記第２カラー層が２〜３０の交互層を含む、請求項１８に記載の物品。
【請求項２０】
前記第２カラー層が２〜１０の交互層を含む、請求項１８に記載の物品。
【請求項２１】
前記最上層が多数の交互層を含む、請求項１８〜２０のいずれか一項に記載の物品。
【請求項２２】
前記最上層が２〜１０の交互層を含む、請求項１８〜２０のいずれか一項に記載の物品。
【請求項２３】
前記第１カラー層の耐熱金属オキシカーバイドの炭素原子百分率が１５％、酸素原子百分率が２５〜３０％である、請求項１８〜２２のいずれか一項に記載の物品。
【請求項２４】
前記第１カラー層が、前記第２カラー層を含む交互層より厚い、請求項１８〜２３のいずれか一項に記載の物品。
【請求項２５】
表面と前記表面の少なくとも一部の上の多層コーティングとを有する基材を含む鮮やかな青色のコーティングされた物品であって、前記多層コーティングが以下を順番に含む、物品：
酸素含有率が炭素含有率より高い耐熱金属オキシカーバイドの第１カラー層であって、前記第１カラー層の耐熱金属オキシカーバイドの酸素原子百分率が２０〜３５％、炭素原子百分率が１０〜２０％、耐熱金属原子百分率が５０〜７０％である、第１カラー層；
前記第１カラー層の上の、耐熱金属酸化物を含む第２カラー層。
【請求項２６】
前記第１カラー層の耐熱金属オキシカーバイドの炭素原子百分率が１５％、酸素原子百分率が２５〜３０％である、請求項２５に記載の物品。
【請求項２７】
前記第２カラー層が２５〜１００ｎｍ厚である、請求項２５又は２６に記載の物品。